(57)【特許請求の範囲】
【請求項１】
硬化型樹脂含有溶液の回収方法であって、
塗装対象物に前記硬化型樹脂含有溶液を噴霧する噴霧工程と、
前記塗装対象物に塗着しない前記硬化型樹脂含有溶液を回収する回収工程と、を行い、
前記回収工程では、基材と、該基材の上に形成されたアルミニウム又はアルミニウム合金の陽極酸化層と、該陽極酸化層の上に形成されたフッ素含有コーティング層と、を備え、前記硬化型樹脂含有溶液の転落角が８０°以下である付着防止表面の上を前記塗装対象物に塗着しない前記硬化型樹脂含有溶液が滑落することを特徴とする硬化型樹脂含有溶液の回収方法。
【請求項２】
塗装対象物に塗装を施すための塗装装置であって、
前記塗装対象物に硬化型樹脂含有溶液を噴霧する噴霧装置と、
前記噴霧装置が設置された塗装ブースと、を備え、
該塗装ブースを構成する付着防止表面を備える物品は、
基材と、
該基材の上に形成されたアルミニウム又はアルミニウム合金の陽極酸化層と、
該陽極酸化層の上に形成されたフッ素含有コーティング層と、を備え、
前記付着防止表面における前記硬化型樹脂含有溶液の転落角が８０°以下である付着防止表面を備えていることを特徴とする塗装装置。
【発明の詳細な説明】
【技術分野】
【０００１】
本発明は、付着防止表面を備える物品、付着防止表面の形成方法、硬化型樹脂含有溶液の回収方法及び塗装装置に関する。
【背景技術】
【０００２】
車両用部品などの塗装対象物に塗料を塗布する場合、塗装ブース内において塗料を塗装対象物に噴霧することで塗装を行っている。塗装ブース内には、ブース内に噴霧された塗料の一部が浮遊する。塗装ブース内の空気をブースの外部へ放出すると、排出される空気とともに塗料が外部に排出され、環境を破壊する要因となる。
【０００３】
特許文献１には、塗装対象物に高分子材料を含んだ塗料を吹きつけるペイントブース内で発生した空気中に浮遊する塗料を液体で捕らえる捕捉工程と、塗料を捕らえた液体から塗料を回収する回収工程と、回収された塗料を脱液する脱液工程とを備え、脱液された塗料を樹脂材料として利用する塗装排出塗料再利用方法が記載されている。また、特許文献２には、塗装対象物に対してオーバースプレーした未塗着塗料を再利用する方法に関し、オーバースプレーした未塗着の水性塗料を回収することが記載されている。
【先行技術文献】
【特許文献】
【０００４】
【特許文献１】特開２０００−１７６３６１号公報
【特許文献２】特開平７−２７５７６０号公報
【発明の概要】
【発明が解決しようとする課題】
【０００５】
しかし、塗装対象物に２液硬化型塗料など、硬化する速度が速い塗料を塗布する場合、塗装ブース内のグレーチングなどの物品に塗料が付着して固まってしまうため、従来技術では塗装を回収することができなかった。したがって、従来は、グレーチングなどの物品に付着して硬化した塗料を定期的なメンテナンスを行って除去する必要があった。
【０００６】
本発明は、上記課題に鑑みてなされたものであり、本発明の目的は、硬化する速度が速い硬化型樹脂含有溶液であっても付着することがない付着防止表面を備える物品及び付着防止表面の形成方法を提供することにある。
また、本発明の別の目的は、硬化する速度が速い硬化型樹脂含有溶液であっても回収を行うことが可能な硬化型樹脂含有溶液の回収方法及び塗装装置を提供することにある。
【課題を解決するための手段】
【０００７】
前記課題は、本発明の付着防止表面を備える物品によれば、付着防止表面を備える物品であって、基材と、該基材の上に形成されたアルミニウム又はアルミニウム合金の陽極酸化層と、該陽極酸化層の上に形成されたフッ素含有コーティング層と、を備え、前記付着防止表面における硬化型樹脂含有溶液の転落角が８０°以下であること、により解決される。
上記構成により、硬化する速度が速い硬化型樹脂含有溶液であっても付着することがない付着防止表面を備える物品を提供することが可能となる。
【０００８】
前記課題は、本発明の付着防止表面を備える物品によれば、付着防止表面を備える物品であって、基材と、該基材の上に形成された下地層と、該下地層の上に形成されたアルミニウム又はアルミニウム合金の陽極酸化層と、該陽極酸化層の上に形成されたフッ素含有コーティング層と、を備え、前記付着防止表面における硬化型樹脂含有溶液の転落角が８０°以下であること、により解決される。
このとき、前記硬化型樹脂含有溶液は、塗料溶液及びコーティング剤溶液を含む群より選択される一種以上であると好適である。
このとき、前記塗料溶液は、２液硬化型塗料溶液であると好適である。
【０００９】
前記課題は、本発明の付着防止表面の形成方法によれば、付着防止表面の形成方法であって、基材を用意する基材用意工程と、前記基材の上にアルミニウム又はアルミニウム合金の陽極酸化層を形成する陽極酸化層形成工程と、前記陽極酸化層の上にフッ素含有コーティング層を形成するフッ素含有コーティング層形成工程と、を行い、付着防止の対象となる硬化型樹脂含有溶液の転落角が８０°以下であることにより解決される。
上記構成により、硬化する速度が速い硬化型樹脂含有溶液であっても付着することがない付着防止表面を提供することが可能となる。
このとき、前記陽極酸化層形成工程では、アルミニウム又はアルミニウム合金で形成された前記基材を陽極酸化するか、又は、前記基材の上に下地層を形成してから該下地層の上にアルミニウム又はアルミニウム合金を積層した後に陽極酸化を行うと好適である。
【００１０】
前記課題は、本発明の硬化型樹脂含有溶液の回収方法によれば、硬化型樹脂含有溶液の回収方法であって、塗装対象物に前記硬化型樹脂含有溶液を噴霧する噴霧工程と、前記塗装対象物に塗着しない前記硬化型樹脂含有溶液を回収する回収工程と、を行い、前記回収工程では、基材と、該基材の上に形成されたアルミニウム又はアルミニウム合金の陽極酸化層と、該陽極酸化層の上に形成されたフッ素含有コーティング層と、を備え、硬化型樹脂含有溶液の転落角が８０°以下である付着防止表面の上を前記塗装対象物に塗着しない前記硬化型樹脂含有溶液が滑落することにより解決される。
上記構成により、硬化する速度が速い硬化型樹脂含有溶液であっても回収を行うことが可能な硬化型樹脂含有溶液の回収方法を提供することが可能となる。
【００１１】
前記課題は、本発明の塗装装置によれば、塗装対象物に塗装を施すための塗装装置であって、前記塗装対象物に硬化型樹脂含有溶液を噴霧する噴霧装置と、前記噴霧装置が設置された塗装ブースと、を備え、該塗装ブースを構成する付着防止表面を備える物品は、基材と、該基材の上に形成されたアルミニウム又はアルミニウム合金の陽極酸化層と、該陽極酸化層の上に形成されたフッ素含有コーティング層と、を備え、前記付着防止表面における硬化型樹脂含有溶液の転落角が８０°以下であることにより解決される。
上記構成によれば、硬化する速度が速い硬化型樹脂含有溶液であっても回収を行うことが可能な塗装装置を提供することができる。
【発明の効果】
【００１２】
本発明の付着防止表面を備える物品及び付着防止表面の形成方法によれば、硬化する速度が速い硬化型樹脂含有溶液であっても付着することがない付着防止表面によって、硬化型樹脂含有溶液が硬化する前に回収を行うことが可能となる。
また、本発明の硬化型樹脂含有溶液の回収方法及び塗装装置によれば、硬化する速度が速い硬化型樹脂含有溶液であっても付着して硬化することが防止されるため、回収を行うことが可能となる。
【図面の簡単な説明】
【００１３】
【図１】本発明の一実施形態に係る付着防止表面を備える物品を示す模式断面図である。
【図２】本発明の一実施形態に係る付着防止表面を備える物品を示す模式断面図である。
【図３】本発明の一実施形態に係る付着防止表面の形成方法を示すフロー図である。
【図４】本発明の一実施形態に係る塗装装置を示す模式図である。
【図５】本発明の一実施形態に係る塗装装置を示す模式図である。
【図６】本発明の一実施形態に係る硬化型樹脂含有溶液の回収方法を示すフロー図である。
【図７Ａ】比較例１の試料の表面の状態を示す電子顕微鏡写真である。
【図７Ｂ】比較例１の試料の断面の状態を示す電子顕微鏡写真である。
【図８Ａ】実施例１の試料の表面の状態を示す電子顕微鏡写真である。
【図８Ｂ】実施例１の試料の断面の状態を示す電子顕微鏡写真である。
【発明を実施するための形態】
【００１４】
以下、本発明の一実施形態（以下、本実施形態という）に係る付着防止表面を備える物品、付着防止表面の形成方法、硬化型樹脂含有溶液の回収方法及び塗装装置について図１乃至図８Ｂを参照して説明する。
【００１５】
＜付着防止表面を備える物品Ｂ＞
本実施形態の付着防止表面Ｍを備える物品Ｂは、図１に示すように、基材１０と、該基材１０の上に形成されたアルミニウム又はアルミニウム合金の陽極酸化層２０と、該陽極酸化層２０の上に形成されたフッ素含有コーティング層３０と、を備え、付着防止表面Ｍにおける硬化型樹脂含有溶液の転落角が８０°以下である。
【００１６】
（基材１０）
基材１０は、樹脂、ゴム、ガラス、金属、合金、セラミクス（金属酸化物、金属窒化物、金属酸窒化物）を含む群より選択される一種以上の物質を含有する。
【００１７】
（陽極酸化層２０）
陽極酸化層２０は、アルミニウム又はアルミニウム合金を陽極酸化した層であり、基材１０が備える基材表面１０ａの上に形成されている層である。陽極酸化層は２０、表面から１００以上２５０ｎｍ以下を陽極酸化させ、直径が３０ｎｍ以上８０ｎｍ以下程度の微細な細孔を形成した状態とすることが好適である。
【００１８】
（フッ素含有コーティング層３０）
フッ素含有コーティング層３０は、フッ素を含有する樹脂製のコーティング層であり、陽極酸化層２０が備える陽極酸化層表面２０ａの上に形成されている層である。
フッ素含有コーティング層３０を、オプツールＤＳＸシリーズ（ダイキン工業製）等のパーフルオロポリエーテル(ＰＦＰＥ)を含有した撥水、撥油材料で形成することが好ましい。
フッ素含有コーティング層３０の膜厚は、５ｎｍ以上１００ｎｍ以下、好ましくは５ｎｍ以上５０ｎｍ以下、より好ましくは５ｎｍ以上２０ｎｍ以下であるとよい。
【００１９】
（下地層４０）
基材１０がアルミニウム又はアルミニウム合金でない場合や、陽極酸化できない場合、基材１０の上に下地層４０を形成してから下地層４０の上に陽極酸化可能なアルミニウム又はアルミニウム合金を積層した後に陽極酸化を行うことで陽極酸化層２０を形成すればよい（図２）。この場合、基材１０と陽極酸化層２０の間には、下地層４０が設けられる。
下地層４０は、金属、合金、セラミクス（金属酸化物、金属窒化物、金属酸窒化物）、ケイ素（Ｓｉ）を含む群より選択される一種以上の物質を含有する。
下地層４０が必要となる場合、その膜厚は、１０ｎｍ以上５００ｎｍ以下であることが好ましい。
【００２０】
（付着防止表面Ｍ）
付着防止表面Ｍは、物品Ｂの最表面に形成されており、陽極酸化層２０の上に形成されたフッ素含有コーティング層３０の表面３０ａに相当する。付着防止表面Ｍは、本実施形態に係る付着防止表面Ｍの形成方法（図３）によって形成される。特に２液硬化型塗料は硬化速度が早く、付着した物が固まってしまい回収が難しい。本実施形態に係る物品Ｂは、付着防止表面Ｍを表面に形成したことにより、硬化型樹脂含有溶液の転落角が８０°以下となっている。ここで、硬化型樹脂溶液とは、２液硬化型塗料など、化学反応や自然乾燥、加熱などにより溶液状態から硬化する溶液を意味する。
【００２１】
付着防止表面Ｍにおける硬化型樹脂含有溶液の転落角は、２５℃で、水平な状態で付着防止表面Ｍに、６μLの硬化型樹脂含有溶液を滴下し、液滴を静止させた後に物品Ｂを徐々に傾斜させ、液滴が滑り始める傾斜角度を測定したときに、５０°以上８０°以下、好ましくは５５°以上７５°以下、より好ましくは６０°以上７０°以下であるとよい。また、付着防止表面Ｍにおける硬化型樹脂含有溶液の接触角は、２５℃で一般的な接触角計（例えば、協和界面化学社製、型番ＣＡ−Ｘ）を用いて測定したときに、６５°以上８０°以下、好ましくは６５°以上７５°以下であるとよい。
【００２２】
本実施形態において付着防止の対象となる硬化型樹脂含有溶液は、塗料溶液及びコーティング剤溶液を含む群より選択される一種以上である。このとき、塗料溶液が、２液硬化型塗料溶液であると好適である。
【００２３】
付着防止表面Ｍにおける硬化型樹脂含有溶液の転落角が８０°以下であるため、硬化型樹脂含有溶液が付着した場合であっても、付着防止表面Ｍの上を滑るため硬化型樹脂含有溶液が硬化する前に回収を行うことが可能となる。
【００２４】
＜付着防止表面の形成方法＞
本実施形態の付着防止表面Ｍを備える物品Ｂは、図３に示すように、以下の付着防止表面の形成方法よって形成される。
【００２５】
具体的には、本実施形態の付着防止表面の形成方法は、基材１０を用意する基材用意工程（ステップＳ１）と、前記基材１０の上に下地層及びアルミニウム層を形成する下地層・アルミニウム層形成工程（ステップＳ２、必要に応じて行われる）と、前記基材１０の上にアルミニウム又はアルミニウム合金の陽極酸化層２０を形成する陽極酸化層形成工程（ステップＳ３）と、前記陽極酸化層２０の上にフッ素含有コーティング層３０を形成するフッ素含有コーティング層形成工程（ステップＳ４）と、を行い、付着防止の対象となる硬化型樹脂含有溶液の転落角が８０°以下であることを特徴とする。
【００２６】
陽極酸化層形成工程（ステップＳ３）は、アルミニウム又はアルミニウム合金で形成された基材１０を陽極酸化するか、又は、下地層・アルミニウム層形成工程（ステップＳ２）を行うことで基材１０の上に下地層４０を形成してから下地層４０の上にアルミニウム又はアルミニウム合金を積層した後に陽極酸化を行うことで陽極酸化層２０を形成する。
【００２７】
以上のステップＳ１〜Ｓ４で、付着防止表面を備える物品Ｂを得ることができる。
以下、各ステップについて、詳細に説明をする。
【００２８】
（基材用意工程）
基材用意工程（ステップＳ１）では、基材１０を用意する。このとき、事前に、基材１０の基材表面１０ａを洗浄したり、帯電処理をしたりするなど、陽極酸化を行いやすくしたり、下地層やアルミニウム層の成膜性（積層性）を向上させるような前処理を行ってもよい。
【００２９】
（下地層・アルミニウム層形成工程）
下地層・アルミニウム層形成工程（ステップＳ２）では、前記基材１０の上に下地層及びアルミニウム又はアルミニウム合金からなるアルミニウム層を形成する。下地層・アルミニウム層形成工程は、基材１０や下地層の材料などに応じて、スパッタリング法、イオンプレーティング法、真空蒸着法、化学蒸着法などの方法を用いて行うことが可能であるが、これらの方法に限定されるものではない。
【００３０】
（陽極酸化層形成工程）
陽極酸化層形成工程（ステップＳ３）では、アルミニウム又はアルミニウム合金で形成された基材１０を陽極酸化するか、又は、下地層・アルミニウム層形成工程（ステップＳ２）で積層されたアルミニウム又はアルミニウム合金からなるアルミニウム層を陽極酸化することで陽極酸化層２０を形成する。
【００３１】
（フッ素含有コーティング層形成工程）
フッ素含有コーティング層形成工程（ステップＳ４）では、陽極酸化層２０の上にフッ素含有コーティング層３０を形成する。
【００３２】
＜硬化型樹脂含有溶液の回収方法及び塗装装置＞
本実施形態の付着防止表面Ｍを備える物品Ｂを利用した塗装装置Ｐ（図４及び図５）を用いて、硬化型樹脂含有溶液を回収することができる。
【００３３】
図４及び図５に本実施形態の塗装装置Ｐを示す。塗装装置Ｐは、塗装対象物Ｏに塗装を施すための塗装装置Ｐであって、塗装対象物Ｏに硬化型樹脂含有溶液を噴霧する噴霧装置Ｓと、噴霧装置Ｓが設置された塗装ブースＴと、を備え、塗装ブースＴを構成する付着防止表面Ｍを備える物品Ｂは、基材１０と、該基材１０の上に形成されたアルミニウム又はアルミニウム合金の陽極酸化層２０と、該陽極酸化層２０の上に形成されたフッ素含有コーティング層３０と、を備え、付着防止表面における硬化型樹脂含有溶液の転落角が８０°以下であることを特徴とする。
【００３４】
図４及び図５に示す塗装装置Ｐは、搬送装置Ｃによって搬送される塗装対象物Ｏである車体に塗装を施すための装置であり、塗装ブースＴに設置された噴霧装置Ｓから２液硬化型塗料溶液の塗料スプレーＳＰを噴霧する。ここで、塗装対象物Ｏである車体付着しなかった２液硬化型樹脂含有溶液を回収するために、塗装ブースＴを構成する物品Ｂ、例えば、塗装ブースＴの床面を構成するグレーチングＢ１や該グレーチングＢ１の下方に設けられたアルミニウム製の回収缶Ｂ２（図３）、グレーチングＢ１の下方に設けられた傾斜面Ｂ３、該傾斜面Ｂ３に接続され回収タンクＢ５に繋がる回収経路Ｂ４（図４）、回収タンクＢ５、塗装ブースＴの壁面の表面に本実施形態に係る付着防止表面Ｍが形成されているとよい。
【００３５】
グレーチングＢ１や回収缶Ｂ２など、付着防止表面Ｍを備える物品Ｂを設けることで、塗装工程停止時も常時噴射する塗料溶液を回収することが可能となる。また、グレーチングＢ１下のタンクにスムーズに塗料溶液が流れるよう、傾斜面Ｂ３や回収タンクＢ５に繋がる回収経路Ｂ４などに付着防止表面Ｍを形成すると好適である。
【００３６】
本実施形態の塗装装置Ｐによれば、塗装ブースＴを構成する物品Ｂが、硬化型樹脂含有溶液の転落角が８０°以下の付着防止表面Ｍを備えているため、硬化する速度が速い硬化型樹脂含有溶液であっても付着して硬化することが防止されるため、回収を行うことが可能となる。
【００３７】
本実施形態の硬化型樹脂含有溶液の回収方法は、塗装対象物Ｏに硬化型樹脂含有溶液を噴霧する噴霧工程（ステップＳ１１）と、塗装対象物Ｏに塗着しない硬化型樹脂含有溶液を回収する回収工程（ステップＳ１２）と、を行い、回収工程（ステップＳ１２）では、本実施形態の付着防止表面Ｍを備える物品Ｂを利用することを特徴とする（図６）。
【００３８】
本実施形態の硬化型樹脂含有溶液の回収方法によれば、硬化型樹脂含有溶液の転落角が８０°以下である付着防止表面Ｍの上を塗装対象物Ｏに塗着しない硬化型樹脂含有溶液が滑落することで、硬化する速度が速い硬化型樹脂含有溶液であっても付着して硬化することが防止されるため、回収を行うことが可能となる。
【００３９】
本実施形態では、主として本発明に係る付着防止表面を備える物品、付着防止表面の形成方法、硬化型樹脂含有溶液の回収方法及び塗装装置について説明した。
ただし、上記の実施形態は、本発明の理解を容易にするための一例に過ぎず、本発明を限定するものではない。本発明は、その趣旨を逸脱することなく、変更、改良され得ると共に、本発明にはその等価物が含まれることは勿論である。
【実施例】
【００４０】
以下、本発明の付着防止表面を備える物品、付着防止表面の形成方法、硬化型樹脂含有溶液の回収方法及び塗装装置の具体的実施例について説明するが、本発明は、これに限定されるものではない。
【００４１】
＜試験１  付着防止表面の形成＞
実施例１及び比較例１の試料は、まず、硝子基板（基材）の上にＴａ２Ｏ５（下地層）を形成した後に、下地層の上にアルミニウム（Ａｌ）層を形成し、Ａｌ表面を陽極酸化処理後、フッ素含有樹脂でコーティングしてフッ素含有コーティング層を形成した。
【００４２】
このとき、Ａｌ表面から１００〜２５０ｎｍを陽極酸化させ、３０ｎｍ以上８０ｎｍ以下程度の微細な細孔を形成した状態が最も良好であることが分かった。当該表面状態を作成する為の条件としては、電解液（０．３％シュウ酸、１０℃）を用いて、Ａｌの陽極酸化を実施（８０Ｖ、３００秒処理）し、表面のみアルマイト化した状態を作り出した。
【００４３】
また、フッ素含有コーティング層は、パーフルオロポリエーテル(ＰＦＰＥ)を含有した撥水、撥油材料であるダイキン工業社製のオプツールＵＤ５０９（ダイキン工業株式会社製）をパーフルオロポリエーテルフッ素系流体（ガルデン）にて４００倍希釈した溶液に浸漬若しくは吹き付けを行い、自然乾燥、１５０℃で６０分間、大気雰囲気下で焼成後、ガルデンにて余剰分を洗い流して形成した。
【００４４】
図７Ａは、比較例１の試料の表面の状態を示す電子顕微鏡写真であり、図７Ｂは比較例１の試料の断面の状態を示す電子顕微鏡写真である。図８Ａは、実施例１の試料の表面の状態を示す電子顕微鏡写真であり、図８Ｂは、実施例１の試料の断面の状態を示す電子顕微鏡写真である。実施例１の試料では、Ａｌの陽極酸化層の厚みが２００ｎｍ、フッ素含有コーティング層の厚みが１０ｎｍであることがわかった。
【００４５】
＜試験２  ２液硬化型塗料付着防止試験＞
実施例１及び比較例１の試料を用いて付着防止試験を行った。具体的には、２５℃において、純水、油（タービン油）、主剤：硬化剤：希釈剤＝１：１：３の重量比の２液硬化型塗料、主剤：硬化剤＝３：１の重量比の２液硬化型塗料に対する各試料の表面における接触角及び転落角を測定した。
【００４６】
２液硬化型塗料の硬化剤は、ＰＵ  ＥＸＣＥＬ  Ｈ−３１００−１  ＨＡＲＤＥＮＥＲを用い、主剤はＰＵ  エクセル  Ｏ−３１００−２クリヤー主剤（半希釈）を用い、溶剤としてＮシンナー１３１５を用いた（いずれも日本ペイント・オートモーティブコーティングス社製）。
【００４７】
各試料の表面における接触角を表１に、転落角を表２に示す。接触角は、２５℃で接触角計（協和界面化学社製、型番ＣＡ−Ｘ）を用いて測定した。転落角は、５℃で、水平な状態で各試料の表面に６μLの２液硬化型塗料の溶液を滴下し、液滴を静止させた後に各試料を徐々に傾斜させ、液滴が滑り始める傾斜角度を、測定を行った。
【００４８】
【表１】
0006633800.tif 000002
【００４９】
【表２】
0006633800.tif 000003
【００５０】
表１及び表２に示されるように、実施例１の試料では、Ａｌ層の陽極酸化を行い適切な表面形状を作成し、その後に表面にフッ素含有コーティング層を形成する事で、２液硬化型塗料の滑り性を向上しているため、２液硬化型塗料溶液が付着することなく回収可能となっている。具体的には、接触角が７０°以上かつ転落角が７０°以下であるため、物品Ｂに付着防止表面Ｍを形成することで、２液硬化型塗料溶液が付着せずに転落する事から、塗料溶液を物品Ｂに噴霧したときに回収することが可能となる。
【００５１】
以上のように、本発明では、付着防止の対象となる物質の表面自由エネルギーに応じた表面形状を、アルミニウムを陽極酸化することで作成し、その表面上にフッ素含有コーティングを施すことで、表面の滑り性をさせている。実施例で示した２液硬化型塗料に限らず、他の塗料やコーティング剤などの物質に適した表面形状を作成する事で、様々な物資に本発明の技術思想を適用することが可能である。
【符号の説明】
【００５２】
Ｂ  物品
Ｍ  付着防止表面
１０  基材
１０ａ  基材表面
２０  陽極酸化層
２０ａ  陽極酸化層表面
３０  フッ素含有コーティング層
３０ａ  フッ素含有コーティング層の表面
４０  下地層
Ｏ  塗装対象物
Ｃ  搬送装置
Ｐ  塗装装置
ＳＰ  塗料スプレー
Ｓ  噴霧装置
Ｔ  塗装ブース
Ｂ１  グレーチング（物品）
Ｂ２  回収缶（物品）
Ｂ３  傾斜面（物品）
Ｂ４  回収経路（物品）
Ｂ５  回収タンク（物品）
【要約】
【課題】硬化する速度が速い硬化型樹脂含有溶液であっても付着することがない付着防止表面を備える物品を提供する。
【解決手段】付着防止表面Ｍを備える物品Ｂであって、基材１０と、該基材１０の上に形成されたアルミニウム又はアルミニウム合金の陽極酸化層２０と、該陽極酸化層２０の上に形成されたフッ素含有コーティング層３０と、を備え、前記付着防止表面Ｍにおける硬化型樹脂含有溶液の転落角が８０°以下であることを特徴とする付着防止表面Ｍを備える物品Ｂである。
【選択図】図１【図１】
0006633800.tif 000004
【図２】
0006633800.tif 000005
【図３】
0006633800.tif 000006
【図４】
0006633800.tif 000007
【図５】
0006633800.tif 000008
【図６】
0006633800.tif 000009
【図７Ａ】
0006633800.tif 000010
【図７Ｂ】
0006633800.tif 000011
【図８Ａ】
0006633800.tif 000012
【図８Ｂ】
0006633800.tif 000013